(57)【要約】      （修正有）【課題】発光効率が高い有機電界発光素子を提供する。【解決手段】有機電界発光素子は、アノード、正孔輸送領域、発光層、電子輸送領域及びカソードを含む。発光層は、化学式１で表わされる第１化合物及び化学式２で表わされる第２化合物を含む。2018011034.tif 0000442018011034.tif 000045【選択図】なし【特許請求の範囲】
【請求項１】
アノードと、
前記アノード上に設けられる正孔輸送領域と、
前記正孔輸送領域上に設けられる発光層と、
前記発光層上に設けられる電子輸送領域と、
前記電子輸送領域上に設けられるカソードと、
を含み、
前記発光層は、
下記の化学式１で表わされる第１化合物及び下記の化学式２で表わされる第２化合物を含む有機電界発光素子。
【化１】
2018011034.tif 000031
【化２】
2018011034.tif 000032
前記化学式１及び前記化学式２において、
Ｌは、置換若しくは無置換の環形成炭素数６以上３０以下のアリーレン基及び置換若しくは無置換の環形成炭素数４以上３０以下のヘテロアリーレン基の中から選択され、
Ｘは、２価の連結基であり、
Ａｒ１及びＡｒ２は、各々独立的に下記の化学式３で表わされる１価基であり、
【化３】
2018011034.tif 000033
前記化学式３にいて、
Ｙは、Ｏ、Ｓ、ＮＲ３、ＣＲ４Ｒ５、及びＳｉＲ６Ｒ７の中から選択され、
Ｒ１及びＲ２は、各々独立的に置換若しくは無置換の炭素数１以上２０以下のアルキル基、置換若しくは無置換の環形成炭素数６以上３０以下のアリール基、置換若しくは無置換の環形成炭素数４以上３０以下のヘテロアリール基、置換若しくは無置換のアルコキシ基、置換若しくは無置換のアリールオキシ基、置換若しくは無置換のアミノ基、置換若しくは無置換のシアノ基、置換若しくは無置換のシリル基、ハロゲン原子、及び重水素原子の中から選択され、
Ｒ３、Ｒ４、Ｒ５、Ｒ６、及びＲ７は、各々独立的に置換若しくは無置換の炭素数１以上２０以下のアルキル基、置換若しくは無置換の環形成炭素数６以上３０以下のアリール基及び置換若しくは無置換の環形成炭素数４以上３０以下のヘテロアリール基の中から選択され、
ｍは、０以上３以下の整数であり、
ｎは、０以上４以下の整数である。
【請求項２】
前記第２化合物の三重項励起エネルギーは、前記第１化合物の一重項励起エネルギーより高いことを特徴とする請求項１に記載の有機電界発光素子。
【請求項３】
Ａｒ１及びＡｒ２は、互いに同一であることを特徴とする請求項１に記載の有機電界発光素子。
【請求項４】
前記化学式１において、
Ａｒ１及びＡｒ２は、各々独立的に置換若しくは無置換のカルバゾリル基、置換若しくは無置換のジベンゾフラニル基、置換若しくは無置換のジベンゾチオフェニル基、置換若しくは無置換のフルオレニル基及び置換若しくは無置換のジベンゾシロリル基の中から選択されることを特徴とする請求項１に記載の有機電界発光素子。
【請求項５】
前記化学式１において、
Ｌは、下記のＡ−１〜Ａ−６の中から選択されることを特徴とする請求項１に記載の有機電界発光素子。
【化４】
2018011034.tif 000034
【請求項６】
前記化学式２において、
Ｘは、Ｏであることを特徴とする請求項１に記載の有機電界発光素子。
【請求項７】
前記化学式３において、
Ｒ１及びＲ２は、各々独立的に下記のＢ−１〜Ｂ−８から選択されることを特徴とする請求項１に記載の有機電界発光素子。
【化５】
2018011034.tif 000035
【請求項８】
前記化学式３において、
Ｒ３は、エチル基又はフェニル基であることを特徴とする請求項１に記載の有機電界発光素子。
【請求項９】
前記化学式３において、
Ｒ４及びＲ５は、各々独立的にメチル基又はフェニル基であることを特徴とする請求項１に記載の有機電界発光素子。
【請求項１０】
前記化学式３において、
Ｒ６及びＲ７は、各々独立的にメチル基又はフェニル基であることを特徴とする請求項１に記載の有機電界発光素子。
【請求項１１】
前記第１化合物は、下記に化合物の中の少なくとも１つを含むことを特徴とする請求項１に記載の有機電界発光素子。
【化６】
2018011034.tif 000036
【化７】
2018011034.tif 000037
【化８】
2018011034.tif 000038
【化９】
2018011034.tif 000039
【化１０】
2018011034.tif 000040
【化１１】
2018011034.tif 000041
【化１２】
2018011034.tif 000042
【請求項１２】
前記第２化合物は、下記の化合物を含むことを特徴とする請求項１に記載の有機電界発光素子。
【化１３】
2018011034.tif 000043
【請求項１３】
前記第１化合物は、前記発光層におけるドーパントであり、
前記第２化合物は、前記発光層におけるホストであることを特徴とする請求項１に記載の有機電界発光素子。
【請求項１４】
前記正孔輸送領域は、
正孔注入層と、
前記正孔注入層上に設けられる正孔輸送層と、を含むことを特徴とする請求項１に記載の有機電界発光素子。
【請求項１５】
前記電子輸送領域は、
電子輸送層と、
前記電子輸送層上に設けられる電子注入層と、を含むことを特徴とする請求項１に記載の有機電界発光素子。
【発明の詳細な説明】
【技術分野】
【０００１】
本発明は、有機電界発光素子に関する。
【背景技術】
【０００２】
最近、映像表示装置として、有機電界発光表示装置（Ｏｒｇａｎｉｃ  Ｌｉｇｈｔ  Ｅｍｉｔｔｉｎｇ  Ｄｉｓｐｌａｙ  Ｄｅｖｉｃｅ）の開発が盛んである。有機電界発光表示装置は、液晶表示装置等とは異なり、アノード及びカソードから注入された正孔及び電子を発光層において再結合させることにより、発光層において有機化合物を含む発光材料を発光させて表示を実現する、いわゆる自発光型の表示装置である。
【０００３】
有機電界発光素子としては、例えば、アノード、アノード上に配置された正孔輸送領域、正孔輸送領域上に配置された発光層、発光層上に配置された電子輸送領域及び電子輸送領域上に配置されたカソードで構成された有機素子が知られている。アノードからは、正孔が注入され、注入された正孔は、正孔輸送領域を移動して発光層に注入される。一方、カソードからは、電子が注入され、注入された電子は、電子輸送領域を移動して発光層に注入される。発光層において注入された正孔と電子とが再結合することによって、発光層の内で励起子が生成される。有機電界発光素子は、前記励起子の輻射失活によって発生する光を利用して発光する。
【０００４】
例えば、特許文献１には、発光層にホスフィンオキシド（Phosphine Oxide）誘導体とスチレン誘導体を用いた有機電界発光素子が開示されている。特許文献２には、有機層にカルバゾール誘導体を含む有機電界発光素子が開示されている。特許文献３には、正孔輸送領域の層に非対称のビスカルバゾール化合物を含む有機電界発光素子が開示されている。特許文献４には、芳香族アミン誘導体を有機層に含む有機電界発光素子が開示されている。特許文献５には、カルバゾール誘導体を発光層に含む有機電界発光素子が開示されている。
【先行技術文献】
【特許文献】
【０００５】
【特許文献１】国際特許公開第ＷＯ２００８／１４３７９１号明細書
【特許文献２】韓国特許公開第１０−２０１５−００３４６６４号明細書
【特許文献３】韓国特許公開第１０−２０１０−００７９４５８号明細書
【特許文献４】韓国特許公開第１０−２０１２−０１０４１７２号明細書
【特許文献５】韓国特許公開第１０−２０１５−００６４８７８号明細書
【０００６】
有機電界発光素子は、以上に説明した構成に限定されず、様々な変更が可能である。有機電界発光素の表示装置への応用において、有機電界発光素子の低駆動電圧化、高発光効率化及び長寿命化が要求されている。
【発明の概要】
【発明が解決しようとする課題】
【０００７】
本発明の目的は、発光効率が高い有機電界発光素子を提供することにある。
【課題を解決するための手段】
【０００８】
本発明の一実施形態による有機電界発光素子は、アノード、正孔輸送領域、発光層、電子輸送領域、及びカソードを含む。前記正孔輸送領域は、前記アノード上に設けられる。前記発光層は、前記正孔輸送領域上に設けられる。前記電子輸送領域は、前記発光層上に設けられる。前記カソードは、前記電子輸送領域上に設けられる。前記発光層は、下記の化学式１で表示される第１化合物及び下記の化学式２で表示される第２化合物を含む。
【化１】
2018011034.tif 000002
【化２】
2018011034.tif 000003
前記化学式１及び前記化学式２において、
Ｌは、置換若しくは無置換の環形成炭素数６以上３０以下のアリーレン基及び置換若しくは無置換の環形成炭素数４以上３０以下のヘテロアリーレン基の中から選択され、Ｘは、２価の連結基であり、Ａｒ１及びＡｒ２は、各々独立的に下記の化学式３で表わされる１価基である。
【化３】
2018011034.tif 000004
前記化学式３において、
Ｙは、Ｏ、Ｓ、ＮＲ３、ＣＲ４Ｒ５、及びＳｉＲ６Ｒ７の中から選択され、Ｒ１及びＲ２は、各々独立的に置換若しくは無置換の炭素数１以上２０以下のアルキル基、置換若しくは無置換の環形成炭素数６以上３０以下のアリール基、置換若しくは無置換の環形成炭素数４以上３０以下のヘテロアリール基、置換又若しくは無置換のアルコキシ基、置換若しくは無置換のアリールオキシ基、置換若しくは無置換のアミノ基、置換若しくは無置換のシアノ基、置換若しくは無置換のシリル基、ハロゲン原子、及び重水素原子の中から選択され、Ｒ３、Ｒ４、Ｒ５、Ｒ６、及びＲ７は、各々独立的に置換若しくは無置換の炭素数１以上２０以下のアルキル基、置換若しくは無置換の環形成炭素数６以上３０以下のアリール基及び置換若しくは無置換の環形成炭素数４以上３０以下のヘテロアリール基の中から選択され、ｍは、０以上３以下の整数であり、ｎは、０以上４以下の整数である。前記化学式３において、＊表示は、結合位置を意味する。
【０００９】
前記第２化合物の三重項励起エネルギーは、前記第１化合物の一重項励起エネルギーより高くてもよい。
【００１０】
前記化学式１において、Ａｒ１及びＡｒ２は、互いに同一の置換基である。
【００１１】
前記化学式１で、Ａｒ１及びＡｒ２は、各々独立的に置換若しくは無置換のカスバゾリル基、置換若しくは無置換のジベンゾフラニル基、置換若しくは無置換のジベンゾチオフェニル基、置換若しくは無置換のフルオレニル基及び置換若しくは無置換のジベンゾシロリル基の中から選択される。
【００１２】
前記化学式１において、Ｌは、下記のＡ−１〜Ａ−６の中から選択される。
【化４】
2018011034.tif 000005
Ａ−１〜Ａ−６において、＊表示は、結合位置を意味する。
【００１３】
前記化学式２において、Ｘは、Ｏである。
【００１４】
前記化学式３において、Ｒ１及びＲ２は、各々独立的に下記のＢ−１〜Ｂ−８から選択される。
【化５】
2018011034.tif 000006
Ｂ−１〜Ｂ−８において、＊表示は、結合位置を意味する。
【００１５】
前記化学式３において、Ｒ３は、エチル基又はフェニル基である。
【００１６】
前記化学式３において、Ｒ４及びＲ５は、各々独立的にメチル基又はフェニル基である。
【００１７】
前記化学式３において、Ｒ６及びＲ７は、各々独立的にメチル基又はフェニル基である。
【００１８】
前記第１化合物は、下記に表わされる化合物１〜２８の中の少なくとも１つを含む。
【化６】
2018011034.tif 000007
【化７】
2018011034.tif 000008
【化８】
2018011034.tif 000009
【化９】
2018011034.tif 000010
【化１０】
2018011034.tif 000011
【化１１】
2018011034.tif 000012
【化１２】
2018011034.tif 000013
【００１９】
前記第２化合物は、下記に表わされる化合物である。
【化１３】
2018011034.tif 000014
【００２０】
前記第１化合物は、前記発光層におけるドーパントであり、前記第２化合物は、前記発光層におけるホストである。
【００２１】
前記正孔輸送領域は、正孔注入層及び前記正孔注入層上に設けられる正孔輸送層を含む。
【００２２】
前記電子輸送領域は、電子輸送層及び前記電子輸送層上に設けられる電子注入層を含む。
【発明の効果】
【００２３】
本発明の一実施形態による有機電界発光素子は、高い発光効率を実現することができる。
【図面の簡単な説明】
【００２４】
【図１】本発明の一実施形態による有機電界発光素子を概略的に示した断面図である。
【図２】本発明の一実施形態による有機電界発光素子を概略的に示した断面図である。
【発明を実施するための形態】
【００２５】
以上の本発明の目的、他の目的、特徴、及び長所は、添付された図面に関連された以下の望ましい実施形態を通じて容易に理解できる。しかし、本発明は、ここで説明される実施形態に限定されず、他の形態に具体化されてもよい。むしろ、ここで紹介される実施形態は、本発明によって開示された技術思想をより明確にし、そして本発明が属する分野で通常の技術者に本発明の思想が十分に伝達され得るようにするために提供される。
【００２６】
各図面を説明しながら、同一の参照符号を類似の構成要素に対して使用した。添付された図面において、構造物の寸法は、本発明を明確に説明するために実際より拡大して示すことがある。第１、第２等の用語は、多様な構成要素を説明するために使用されるが、構成要素は、用語によって限定されない。用語は、１つの構成要素を他の構成要素から区別する目的のみに使用される。例えば、本発明の権利範囲を逸脱することなく、第１構成要素は、第２構成要素と称されてもよく、同様に第２構成要素も第１構成要素と称されてもよい。単数の表現は、文脈の上に明確に記載しない限り、複数の表現を含む。
【００２７】
本明細書で、“含む”又は“有する”等の用語は、明細書において記載された特徴、数字、段階、動作、構成要素、部品又はこれらの組み合わせが存在することを意味指定しようとすることであり、１つ又はそれ以上の他の特徴や数字、段階、動作、構成要素、部分品又はそれらの組み合わせの存在又は付加可能性を予め排除しないこととして理解しなければならない。また、層、膜、領域、板等の構成が他の構成の“上に”あるとする場合、これは、他の構成の“直上に”ある場合のみでなく、その中間に別の構成が介在する場合も含む。同様に、層、膜、領域、板等の構成が他の構成の“下に”あるとする場合、これは、他の構成の“直下に”ある場合のみでなく、その中間にその他の構成が介在する場合も含む。
【００２８】
本明細書で、“置換若しくは無置換の”とは、重水素、ハロゲン原子、ニトリル基、ニトロ基、アミノ基、シリル基、ホウ素基、ホスフィンオキシド基、アルキル基、アルケニル基、フルオレニル基、アリール基、及びヘテロ環基からなる群から選択される１個以上の置換基に置換される又は置換されないことを意味する。また、例示された置換基の各々は、置換又は無置換であってもよい。例えば、ビフェニル基は、アリール基として解釈されることができ、フェニル基で置換されたフェニル基として解釈されることもできる。
【００２９】
本明細書で、“隣接する基と互いに結合して環を形成する”とは、隣接する基と互いに結合して置換若しくは無置換の炭化水素環、又は置換若しくは無置換のヘテロ環を形成することを意味する。炭化水素環は、脂肪族の炭化水素環及び芳香族の炭化水素環を含む。ヘテロ環は、脂肪族のヘテロ環及び芳香族のヘテロ環を含む。炭化水素環及びヘテロ環は、単環又は多環である。また、隣接する基と互いに結合して形成された環は、他の環と連結されてスピロ環構造を形成してもよい。
【００３０】
本明細書で、“隣接する基”は、該当置換基が置換された原子と直接連結された原子に置換された置換基、該当置換基が置換された原子に置換された他の置換基又は該当置換基と立体構造的に最も隣接した置換基を意味する。例えば、１、２−ジメチルベンゼン（１、２−ｄｉｍｅｔｈｙｌｂｅｎｚｅｎｅ）における２個のメチル基は、互いに“隣接する基”として解釈されることができ、１、１−ジエチルシクロペンテン（１、１−ｄｉｅｔｈｙｌｃｙｃｌｏｐｅｎｔｅｎｅ）における２個のエチル基は、互いに“隣接する基”として解釈される。
【００３１】
本明細書で、ハロゲン原子の例としては、弗素、塩素、臭素又はヨウ素である。
【００３２】
本明細書で、アルキル基は、直鎖、分岐鎖又は環形である。アルキル基の炭素数は、１以上３０以下、１以上２０以下、１以上１０以下又は１以上６以下である。アルキル基の例としては、メチル基、エチル基、ｎ−プロピル基、ｉ−プロピル基、ｎ−ブチル基、ｓ−ブチル基、ｔ−ブチル基、ｉ−ブチル基、２−エチルブチル基、３、３−ジメチルブチル基、ｎ−ペンチル基、ｉ−ペンチル基、ネオペンチル基、ｔ−ペンチル基、シクロペンチル基、１−メチルペンチル基、３−メチルペンチル基、２−エチルペンチル基、４−メチル−２−ペンチル基、ｎ−ヘキシル基、１−メチルヘキシル基、２−エチルヘキシル基、２−ブチルヘキシル基、シクロヘキシル基、４−メチルシクロヘキシル基、４−ｔ−ブチルシクロヘキシル基、ｎ−ヘプチル基、１−メチルヘプチル基、２、２−ジメチルヘプチル基、２−エチルヘプチル基、２−ブチルヘプチル基、ｎ−オクチル基、ｔ−オクチル基、２−エチルオクチル基、２−ブチルオクチル基、２−ヘキシルオクチル基、３、７−ジメチルオクチル基、シクロオクチル基、ｎ−ノニル基、ｎ−デシル基、アダマンチル基、２−エチルデシル基、２−ブチルデシル基、２−ヘキシルデシル基、２−オクチルデシル基、ｎ−ウンデシル基、ｎ−ドデシル基、２−エチルドデシル基、２−ブチルドデシル基、２−ヘキシルドデシル基、２−オクチルドデシル基、ｎ−トリデシル基、ｎ−テトラデシル基、ｎ−ペンタデシル基、ｎ−ヘキサデシル基、２−エチルヘキサデシル基、２−ブチルヘキサデシル基、２−ヘキシルヘキサデシル基、２−オクチルヘキサデシル基、ｎ−ヘプタデシル基、ｎ−オクタデシル基、ｎ−ノナデシル基、ｎ−イコシル基、２−エチルイコシル基、２−ブチルイコシル基、２−ヘキシルイコシル基、２−オクチルイコシル基、ｎ−ヘンイコシル基、ｎ−ドコシル基、ｎ−トリコシル基、ｎ−テトラコシル基、ｎ−ペンタコシル基、ｎ−ヘキサコシル基、ｎ−ヘプタコシル基、ｎ−オクタコシル基、ｎ−ノナコシル基、及びｎ−トリアコンチル基等を挙げられるが、これらに限定されない。
【００３３】
本明細書で、アリール基は、芳香族の炭化水素環から誘導された任意の作用基又は置換基を意味する。アリール基は、単環式アリール基又は多環式アリール基である。アリール基の環形成炭素数は、６以上３０以下又は６以上２０以下である。アリール基の例としては、フェニル基、ナフチル基、フルオレニル基、アントラセニル基、フェナントリル基、ビフェニル基、ターフェニル基、クォーターフェニル基、キンクフェニル（ｑｕｉｎｑｕｅｐｈｅｎｙｌ）基、セクシフェニル基、トリフェニレン基、ピレニル基、ベンゾフルオランテニル基、クリセニル基等を例示することができるが、これらに限定されない。
【００３４】
本明細書で、フルオレニル基は、置換されることができ、置換基２個が互いに結合してスピロ環構造を形成する。
【００３５】
本明細書で、ヘテロアリール基は、ヘテロ原子としてＯ、Ｎ、及びＳの中で１個以上を含むヘテロアリール基である。ヘテロアリール基の環形成炭素数は、２以上３０以下又は２以上２０以下である。ヘテロアリール基の例としては、チオフェニル基、フラニル基、ピロニル基、イミダゾリル基、チアゾリル基、オキサゾリル基、オキサジアゾリル基、トリアゾリル基、ピリジル基、ビピリジル基、ピリミジル基、トリアジニル基、トリアゾリル基、アクリジル基、ピリダジニル基、ピラジニル基、キノリニル基、キナゾリニル基、キノキサリニル基、フェノキサジニル基、フタラジニル基、ピリドピラジニル基、ピラジノピラジニル基、イソキノリニル基、インドリル基、カルバゾリル基、Ｎ−アリールカルバゾリル基、Ｎ−ヘテロアリールカルバゾリル基、Ｎ−アルキルカルバゾリル基、ベンゾオキサゾリル基、ベンゾイミダゾリル基、ベンゾチアゾリル基、ベンゾカルバゾリル基、ベンゾチオフェニル基、ジベンゾチオフェニル基、チエノチオフェニル基、ベンゾフラニル基、フェナントロリニル基（ｐｈｅｎａｎｔｈｒｏｌｉｎｙｌ）、イソオキサゾリル基、フェノチアジニル基、及びジベンゾフラニル基等があるが、これらに限定されない。
【００３６】
本明細書で、アリーレン基は、２価基であることを除いて前述したアリール基に関する説明が適用される。
【００３７】
本明細書で、シリル基は、アルキルシリル基及びアリールシリル基を含む。シリル基の例としては、トリメチルシリル基、トリエチルシリル基、ｔ−ブチルジメチルシリル基、ビニルジメチルシリル基、プロピルジメチルシリル基、トリフェニルシリル基、ジフェニルシリル基、フェニルシリル基等があるが、これらに限定されない。
【００３８】
本明細書で、ホウ素基は、アルキルホウ素基及びアリールホウ素基を含む。ホウ素基の例としては、トリメチルホウ素基、トリエチルホウ素基、ｔ−ブチルジメチルホウ素基、トリフェニルホウ素基、ジフェニルホウ素基、フェニルホウ素基等があるが、これらに限定されない。
【００３９】
本明細書で、アルケニル基は、直鎖又は分岐鎖である。炭素数は、特に限定されないが、２以上３０以下、２以上２０以下又は２以上１０以下である。アルケニル基の例としては、ビニル基、１−ブテニル基、１−ペンテニル基、１、３−ブタジエニルアリル基、スチレニル基、スチルべニル基等があるが、これらに限定されない。
【００４０】
以下では、本発明の一実施形態に係る有機電界発光素子について説明する。図１は、本発明の一実施形態による有機電界発光素子を概略的に示した断面図である。図２は、本発明の一実施形態に係る有機電界発光素子を概略的に示した断面図である。
【００４１】
図１及び図２を参照すると、本発明の一実施形態に係る有機電界発光素子１０は、アノードＡＮ、正孔輸送領域ＨＴＲ、発光層ＥＭＬ、電子輸送領域ＥＴＲ、及びカソードＣＡＴを含む。
【００４２】
アノードＡＮは、導電性を有する。アノードＡＮは、画素電極又は陽極である。アノードＡＮは、透過型電極、半透過型の電極又は反射型電極である。アノードＡＮが透過型電極である場合、アノードＡＮは、透明金属酸化物、例えば、ＩＴＯ（ｉｎｄｉｕｍ  ｔｉｎ  ｏｘｉｄｅ）、ＩＺＯ（ｉｎｄｉｕｍ  ｚｉｎｃ  ｏｘｉｄｅ）、ＺｎＯ（ｚｉｎｃ  ｏｘｉｄｅ）、ＩＴＺＯ（ｉｎｄｉｕｍ  ｔｉｎ  ｚｉｎｃ  ｏｘｉｄｅ）等から構成される。アノードＡＮが半透過型の電極又は反射型電極である場合、アノードＡＮはＡｇ、Ｍｇ、Ｃｕ、Ａｌ、Ｐｔ、Ｐｄ、Ａｕ、Ｎｉ、Ｎｄ、Ｉｒ、Ｃｒ、Ｌｉ、Ｃａ、ＬｉＦ／Ｃａ、ＬｉＦ／Ａｌ、Ｍｏ、Ｔｉ又はこれらを含む金属化合物、或いは合金（例えば、ＡｇとＭｇとの合金）を含む。また、前記物質に形成された反射膜、或いは半透過膜及びＩＴＯ（ｉｎｄｉｕｍ  ｔｉｎ  ｏｘｉｄｅ）、ＩＺＯ（ｉｎｄｉｕｍ  ｚｉｎｃ  ｏｘｉｄｅ）、ＺｎＯ（ｚｉｎｃ  ｏｘｉｄｅ）、ＩＴＺＯ（ｉｎｄｉｕｍ  ｔｉｎ  ｚｉｎｃ  ｏｘｉｄｅ）等に形成された透明導電膜を含む複数の層構造であってもよい。
【００４３】
正孔輸送領域ＨＴＲは、アノードＡＮ上に設けられる。正孔輸送領域ＨＴＲは、第１正孔輸送層ＨＴＬ１を含む。正孔輸送領域ＨＴＲは、正孔注入層ＨＩＬ、正孔バッファ層、及び電子阻止層の中の少なくとも１つをさらに含んでもよい。正孔輸送領域ＨＴＲの厚さは、例えば、約１００ｎｍ〜約１５０ｎｍである。但し、正孔輸送領域ＨＴＲの厚さは以上の例に限定されない。正孔輸送領域ＨＴＲの厚さは、約１０ｎｍ〜約１０００ｎｍであればよく、例えば、約１０ｎｍ〜約１００ｎｍであってもよい。
【００４４】
正孔輸送領域ＨＴＲは、真空蒸着法、スピンコーティング法、キャスト法、ＬＢ法（Ｌａｎｇｍｕｉｒ−Ｂｌｏｄｇｅｔｔ）、インクジェットプリンティング法、レーザープリンティング法、レーザー熱転写法（Ｌａｓｅｒ  Ｉｎｄｕｃｅｄ  Ｔｈｅｒｍａｌ  Ｉｍａｇｉｎｇ、ＬＩＴＩ）等のような多様な方法を利用して形成される。
【００４５】
正孔注入層ＨＩＬは、例えば、銅フタロシアニン（ｃｏｐｐｅｒ  ｐｈｔｈａｌｏｃｙａｎｉｎｅ）等のフタロシアニン（ｐｈｔｈａｌｏｃｙａｎｉｎｅ）化合物、ＤＮＴＰＤ（Ｎ，Ｎ’−ｄｉｐｈｅｎｙｌ−Ｎ，Ｎ’−ｂｉｓ−［４−（ｐｈｅｎｙｌ−ｍ−ｔｏｌｙｌ−ａｍｉｎｏ）−ｐｈｅｎｙｌ］−ｂｉｐｈｅｎｙｌ−４，４’−ｄｉａｍｉｎｅ）、ｍ−ＭＴＤＡＴＡ（４，４’，４”−ｔｒｉｓ（３−ｍｅｔｈｙｌｐｈｅｎｙｌｐｈｅｎｙｌａｍｉｎｏ）ｔｒｉｐｈｅｎｙｌａｍｉｎｅ）、ＴＤＡＴＡ（４，４’，４”−Ｔｒｉｓ（Ｎ，Ｎ−ｄｉｐｈｅｎｙｌａｍｉｎｏ）ｔｒｉｐｈｅｎｙｌａｍｉｎｅ）、２−ＴＮＡＴＡ（４，４’，４”−ｔｒｉｓ｛Ｎ，−（２−ｎａｐｈｔｈｙｌ）−Ｎ−ｐｈｅｎｙｌａｍｉｎｏ｝−ｔｒｉｐｈｅｎｙｌａｍｉｎｅ）、ＰＥＤＯＴ／ＰＳＳ（Ｐｏｌｙ（３，４−ｅｔｈｙｌｅｎｅｄｉｏｘｙｔｈｉｏｐｈｅｎｅ）／Ｐｏｌｙ（４−ｓｔｙｒｅｎｅｓｕｌｆｏｎａｔｅ））、ＰＡＮＩ／ＤＢＳＡ（Ｐｏｌｙａｎｉｌｉｎｅ／Ｄｏｄｅｃｙｌｂｅｎｚｅｎｅｓｕｌｆｏｎｉｃ  ａｃｉｄ）、ＰＡＮＩ／ＣＳＡ（Ｐｏｌｙａｎｉｌｉｎｅ／Ｃａｍｐｈｏｒ  ｓｕｌｆｏｎｉｃａｃｉｄ）、ＰＡＮＩ／ＰＳＳ（（Ｐｏｌｙａｎｉｌｉｎｅ）／Ｐｏｌｙ（４−ｓｔｙｒｅｎｅｓｕｌｆｏｎａｔｅ））、ＮＰＢ（Ｎ，Ｎ’−ｄｉ（ｎａｐｈｔｈａｌｅｎｅ−ｌ−ｙｌ）−Ｎ，Ｎ’−ｄｉｐｌｉｅｎｙｌ−ｂｅｎｚｉｄｉｎｅ）、ＨＡＴ−ＣＮ（２，３，６，７，１０，１１−Ｈｅｘａｃｙａｎｏ−１，４，５，８，９，１２−ｈｅｘａａｚａｔｒｉｐｈｅｎｙｌｅｎｅ）、トリフェニルアミンを含むポリエーテルケトン（ＴＰＡＰＥＫ）、４−Ｉｓｏｐｒｏｐｙｌ−４’−ｍｅｔｈｙｌｄｉｐｈｅｎｙｌｉｏｄｏｎｉｕｍ  Ｔｅｔｒａｋｉｓ（ｐｅｎｔａｆｌｕｏｒｏｐｈｅｎｙｌ）ｂｏｒａｔｅ］等を含むことができる。
【００４６】
正孔輸送層ＨＴＬは、例えば、Ｎ−フェニルカルバゾール、ポリビニルカルバゾール等のカルバゾール系の誘導体、フルオレン（ｆｌｕｏｒｉｎｅ）系の誘導体、ＴＰＤ（Ｎ，Ｎ’−ｂｉｓ（３−ｍｅｔｈｙｌｐｈｅｎｙｌ）−Ｎ，Ｎ’−ｄｉｐｈｅｎｙｌ−［１，１−ｂｉｐｈｅｎｙｌ］−４，４’−ｄｉａｍｉｎｅ）、ＴＣＴＡ（４，４’，４”−ｔｒｉｓ（Ｎ−ｃａｒｂａｚｏｌｙｌ）ｔｒｉｐｈｅｎｙｌａｍｉｎｅ）等のようなトリフェニルアミン系の誘導体、ＮＰＢ（Ｎ，Ｎ’−ｄｉ（１−ｎａｐｈｔｈｙｌ）−Ｎ，Ｎ’−ｄｉｐｈｅｎｙｌｂｅｎｚｉｄｉｎｅ）、α−ＮＰＤ（Ｎ，Ｎ’−ｄｉｐｈｅｎｙｌ−Ｎ，Ｎ’−ｂｉｓ（１−ｎａｐｈｔｈｙｌ）−１，１’ｂｉｐｈｅｎｙｌ−４，４”ｄｉａｍｉｎｅ）、ＴＡＰＣ（４，４’−Ｃｙｃｌｏｈｅｘｙｌｉｄｅｎｅ  ｂｉｓ［Ｎ，Ｎ−ｂｉｓ（４−ｍｅｔｈｙｌｐｈｅｎｙｌ）ｂｅｎｚｅｎａｍｉｎｅ］）、ＨＭＴＰＤ（４，４’−Ｂｉｓ［Ｎ，Ｎ’−（３−ｔｏｌｙｌ）ａｍｉｎｏ］−３，３’−ｄｉｍｅｔｈｙｌｂｉｐｈｅｎｙｌ）等を含むことができる。
【００４７】
正孔輸送領域ＨＴＲの厚さは、上述したように、約１０ｎｍ〜約１０００ｎｍであり、例えば、約１０ｎｍ〜約１００ｎｍであってもよい。正孔輸送領域ＨＴＲが正孔注入層ＨＩＬ及び正孔輸送層ＨＴＬを全て含めば、正孔注入層ＨＩＬの厚さは、約１０ｎｍ〜約１００ｎｍであり、正孔輸送層ＨＴＬの厚さは、約３ｎｍ〜約１００ｎｍである。正孔輸送領域ＨＴＲ、正孔注入層ＨＩＬ及び正孔輸送層ＨＴＬの厚さが前述したような範囲を満足する場合、実質的な駆動電圧の上昇無しに満足できる程度の正孔輸送特性を得ることができる。
【００４８】
正孔輸送領域ＨＴＲは、先に言及した物質の以外に、導電性の向上のために電荷生成物質をさらに含む。電荷生成物質は、正孔輸送領域ＨＴＲ内に均一に又は不均一に分散されている。電荷生成物質は、例えば、ｐ−ドーパント（ｄｏｐａｎｔ）である。ｐ−ドーパントは、キノン（ｑｕｉｎｏｎｅ）誘導体、金属酸化物及びシアノ（ｃｙａｎｏ）基の含有化合物の中で１つであることができるが、これに限定されることはない。例えば、ｐ−ドーパントの例としては、ＴＣＮＱ（Ｔｅｔｒａｃｙａｎｏｑｕｉｎｏｄｉｍｅｔｈａｎｅ）及びＦ４−ＴＣＮＱ（２、３、５、６−ｔｅｔｒａｆｌｕｏｒｏ−ｔｅｔｒａｃｙａｎｏｑｕｉｎｏｄｉｍｅｔｈａｎｅ）等のようなキノン誘導体、タングステン酸化物及びモリブデン酸化物等のような金属酸化物等を挙げられるが、これに限定されるわけではない。
【００４９】
先に言及したように、正孔輸送領域ＨＴＲは、正孔注入層ＨＩＬ及び正孔輸送層ＨＴＬの以外に、正孔バッファ層及び電子阻止層の中の少なくとも１つをさらに含んでもよい。正孔バッファ層は、発光層ＥＭＬから放出される光の波長による共振距離を補償して光の放出効率を増加させる。正孔バッファ層に含まれる物質としては、正孔輸送領域ＨＴＲに含まれる物質を使用することができる。電子阻止層は、電子輸送領域ＥＴＲから正孔輸送領域ＨＴＲへの電子注入を防止する役割をする層である。
【００５０】
発光層ＥＭＬは、正孔輸送領域ＨＴＲ上に設けられる。発光層ＥＭＬの厚さは、例えば、約１０ｎｍ〜約３０ｎｍである。発光層ＥＭＬは、単一物質から構成された単一層、複数の互いに異なる物質から構成された単一層又は複数の互いに異なる物質から構成された複数の層を有する多層構造を有する。
【００５１】
発光層ＥＭＬは、レッド光、グリーン光、ブルー光、ホワイト光、イエロー光、シアン光の中で１つを発光する。発光層ＥＭＬは、下記の化学式１で表わされる第１化合物及び下記の化学式２で表わされる第２化合物を含む。第１化合物は、ドーパントである。第２化合物は、ホストである。第２化合物の三重項励起エネルギーは、第１化合物の一重項励起エネルギーより高くてもよい。
【化１４】
2018011034.tif 000015
【化１５】
2018011034.tif 000016
【００５２】
前記化学式１において、Ｌは、置換若しくは無置換の環形成炭素数６以上３０以下のアリーレン基及び置換若しくは無置換の環形成炭素数４以上３０以下のヘテロアリーレン基の中から選択される。
【００５３】
Ｌは、下記のＡ−１〜Ａ−６の中から選択されることが好ましい。
【化１６】
2018011034.tif 000017
Ａ−１〜Ａ−６において、＊表示は、結合位置を意味する。
【００５４】
前記化学式２において、Ｘは、２価の連結基である。Ｘは、好ましくは、Ｏである。
【００５５】
前記化学式１において、Ａｒ１及びＡｒ２は、各々独立的に下記の化学式３で表わされる１価基である。
【化１７】
2018011034.tif 000018
前記化学式３において、＊表示は、結合位置を意味する。
【００５６】
Ａｒ１及びＡｒ２は、各々独立的に置換若しくは無置換のカルバゾリル基、置換若しくは無置換のジベンゾフラニル基、置換若しくは無置換のジベンゾチオフェニル基、置換若しくは無置換のフルオレニル基及び置換若しくは無置換のジベンゾシロリル基の中から選択される。
【００５７】
Ａｒ１及びＡｒ２は、互いに同一であってもよい。但し、これに限定されず、Ａｒ１及びＡｒ２は、互いに異なっていてもよい。
【００５８】
前記化学式３において、Ｒ１及びＲ２は、各々独立的に置換若しくは無置換の炭素数１以上２０以下のアルキル基、置換若しくは無置換の環形成炭素数６以上３０以下のアリール基、置換若しくは無置換の環形成炭素数４以上３０以下のヘテロアリール基、置換若しくは無置換のアルコキシ基、置換若しくは無置換のアリールオキシ基、置換若しくは無置換のアミノ基、置換若しくは無置換のシアノ基、置換若しくは無置換のシリル基、ハロゲン原子、及び重水素原子の中から選択される。ｍは、０以上３以下の整数であり、ｎは、０以上４以下の整数である。
【００５９】
Ｒ１及びＲ２は、各々独立的に下記のＢ−１〜Ｂ−８から選択されることが好ましい。
【化１８】
2018011034.tif 000019
Ｂ−１〜Ｂ−８において、＊表示は、結合位置を意味する。
【００６０】
前記化学式３において、Ｙは、Ｏ、Ｓ、ＮＲ３、ＣＲ４Ｒ５、及びＳｉＲ６Ｒ７の中から選択されることが好ましい。
【００６１】
前記化学式３において、Ｒ３、Ｒ４、Ｒ５、Ｒ６、及びＲ７は、各々独立的に置換若しくは無置換の炭素数１以上２０以下のアルキル基、置換若しくは無置換の環形成炭素数６以上３０以下のアリール基及び置換若しくは無置換の環形成炭素数４以上３０以下のヘテロアリール基の中から選択される。
【００６２】
前記化学式３において、Ｒ３は、好ましくはエチル基又はフェニル基である。前記化学式３において、Ｒ４及びＲ５は、好ましくは各々独立的にメチル基又はフェニル基である。前記化学式３において、Ｒ６及びＲ７は、好ましくは各々独立的にメチル基又はフェニル基である。
【００６３】
第１化合物は、下記の化合物１〜２８の中の少なくとも１つを含んでもよい。
【化１９】
2018011034.tif 000020
【化２０】
2018011034.tif 000021
【化２１】
2018011034.tif 000022
【化２２】
2018011034.tif 000023
【化２３】
2018011034.tif 000024
【化２４】
2018011034.tif 000025
【化２５】
2018011034.tif 000026
【００６４】
第２化合物は、下記に表わされる化合物であってもよい。
【化２６】
2018011034.tif 000027
【００６５】
電子輸送領域ＥＴＲは、発光層ＥＭＬ上に設けられる。電子輸送領域ＥＴＲは、電子阻止層、電子輸送層ＥＴＬ及び電子注入層ＥＩＬの中で少なくとも１つを含むことができるが、これに限定されない。
【００６６】
電子輸送領域ＥＴＲは、単一物質から構成された単一層、複数の互いに異なる物質から構成された単一層又は複数の互いに異なる物質から構成された複数の層を有する多層構造を有する。
【００６７】
例えば、電子輸送領域ＥＴＲは、電子注入層ＥＩＬ又は電子輸送層ＥＴＬの単一層の構造を有してもよく、電子注入物質と電子輸送物質とを含む単一層の構造を有してもよい。また、電子輸送領域ＥＴＲは、複数の互いに異なる物質から構成された単一層の構造を有してもよく、或いはアノードＡＮから順に積層された電子輸送層ＥＴＬ／電子注入層ＥＩＬ、正孔阻止層／電子輸送層ＥＴＬ／電子注入層ＥＩＬ構造を有してもよいが、これに限定されない。電子輸送領域ＥＴＲの厚さは、例えば、約１００ｎｍ〜約１５０ｎｍである。
【００６８】
電子輸送領域ＥＴＲは、真空蒸着法、スピンコーティング法、キャスト法、ＬＢ法（Ｌａｎｇｍｕｉｒ−Ｂｌｏｄｇｅｔｔ）、インクジェットプリンティング法、レーザープリンティング法、レーザー熱転写法（Ｌａｓｅｒ  Ｉｎｄｕｃｅｄ  Ｔｈｅｒｍａｌ  Ｉｍａｇｉｎｇ、ＬＩＴＩ）等のような多様な方法を利用して形成される。
【００６９】
電子輸送領域ＥＴＲが電子輸送層ＥＴＬを含む場合、電子輸送領域ＥＴＲは、Ａｌｑ３（Ｔｒｉｓ（８−ｈｙｄｒｏｘｙｑｕｉｎｏｌｉｎａｔｏ）ａｌｕｍｉｎｕｍ）、１，３，５−ｔｒｉ［（３−ｐｙｒｉｄｙｌ）−ｐｈｅｎ−３−ｙｌ］ｂｅｎｚｅｎｅ，２，４，６−ｔｒｉｓ（３’−（ｐｙｒｉｄｉｎ−３−ｙｌ）ｂｉｐｈｅｎｙｌ−３−ｙｌ）−１，３，５−ｔｒｉａｚｉｎｅ、２−（４−（Ｎ−ｐｈｅｎｙｌｂｅｎｚｏｉｍｉｄａｚｏｌｙｌ−１−ｙｌｐｈｅｎｙｌ）−９，１０−ｄｉｎａｐｈｔｈｙｌａｎｔｈｒａｃｅｎｅ、ＴＰＢｉ（１，３，５−Ｔｒｉ（１−ｐｈｅｎｙｌ−１Ｈ−ｂｅｎｚｏ［ｄ］ｉｍｉｄａｚｏｌ−２−ｙｌ）ｐｈｅｎｙｌ）、ＢＣＰ（２，９−Ｄｉｍｅｔｈｙｌ−４，７−ｄｉｐｈｅｎｙｌ−１，１０−ｐｈｅｎａｎｔｈｒｏｌｉｎｅ）、Ｂｐｈｅｎ（４，７−Ｄｉｐｈｅｎｙｌ−１，１０−ｐｈｅｎａｎｔｈｒｏｌｉｎｅ）、ＴＡＺ（３−（４−Ｂｉｐｈｅｎｙｌｙｌ）−４−ｐｈｅｎｙｌ−５−ｔｅｒｔ−ｂｕｔｙｌｐｈｅｎｙｌ−１，２，４−ｔｒｉａｚｏｌｅ）、ＮＴＡＺ（４−（Ｎａｐｈｔｈａｌｅｎ−１−ｙｌ）−３，５−ｄｉｐｈｅｎｙｌ−４Ｈ−１，２，４−ｔｒｉａｚｏｌｅ）、ｔＢｕ−ＰＢＤ（２−（４−Ｂｉｐｈｅｎｙｌｙｌ）−５−（４−ｔｅｒｔ−ｂｕｔｙｌｐｈｅｎｙｌ）−１，３，４−ｏｘａｄｉａｚｏｌｅ）、ＢＡｌｑ（Ｂｉｓ（２−ｍｅｔｈｙｌ−８−ｑｕｉｎｏｌｉｎｏｌａｔｏ−Ｎ１，Ｏ８）−（１，１’−Ｂｉｐｈｅｎｙｌ−４−ｏｌａｔｏ）ａｌｕｍｉｎｕｍ）、Ｂｅｂｑ２（ｂｅｒｙｌｌｉｕｍｂｉｓ（ｂｅｎｚｏｑｕｉｎｏｌｉｎ−１０−ｏｌａｔｅ）、ＡＤＮ（９，１０−ｄｉ（ｎａｐｈｔｈａｌｅｎｅ−２−ｙｌ）ａｎｔｈｒａｃｅｎｅ）、及びこれらの混合物を含んでもよいが、これに限定されない。電子輸送層ＥＴＬの厚さは、約１０ｎｍ〜約１００ｎｍ、例えば、約１５ｎｍ〜約５０ｎｍである。電子輸送層ＥＴＬの厚さが前述したような範囲を満足する場合、実質的な駆動電圧の上昇無しに満足できる程度の電子輸送特性を得ることができる。
【００７０】
電子輸送領域ＥＴＲが電子注入層ＥＩＬを含む場合、電子輸送領域ＥＴＲは、ＬｉＦ、ＬｉＱ（Ｌｉｔｈｉｕｍ  ｑｕｉｎｏｌａｔｅ）、Ｌｉ２Ｏ、ＢａＯ、ＮａＣｌ、ＣｓＦ、Ｙｂのようなランタノイド族金属、又はＲｂＣｌ、ＲｂＩのようなハロゲン化金属等が使用されることができるが、これに限定されない。電子注入層ＥＩＬは、電子輸送物質と絶縁性の有機金属塩（ｏｒｇａｎｏ  ｍｅｔａｌ  ｓａｌｔ）とを含んでもよい。有機金属塩は、エネルギーバンドギャップ（ｅｎｅｒｇｙ  ｂａｎｄｇａｐ）が約４ｅＶ以上の物質から成される。例えば、有機金属塩は、金属アセテート（ｍｅｔａｌ  ａｃｅｔａｔｅ）、金属ベンゾエート（ｍｅｔａｌ  ｂｅｎｚｏａｔｅ）、金属アセトアセテート（ｍｅｔａｌ  ａｃｅｔｏａｃｅｔａｔｅ）、金属アセチルアセトネート（ｍｅｔａｌ  ａｃｅｔｙｌａｃｅｔｏｎａｔｅ）又は金属ステアレート（ｓｔｅａｒａｔｅ）を含む。電子注入層ＥＩＬの厚さは、約０．１ｎｍ〜約１０ｎｍ、約０．３ｎｍ〜約９ｎｍである。電子注入層ＥＩＬの厚さが前述したような範囲を満足する場合、実質的な駆動電圧の上昇無しに満足できる程度の電子注入特性を得ることができる。
【００７１】
電子輸送領域ＥＴＲは、先に言及したように、正孔阻止層を含んでもよい。正孔阻止層は、例えば、ＢＣＰ（２、９−ｄｉｍｅｔｈｙｌ−４，７−ｄｉｐｈｅｎｙｌ−１，１０−ｐｈｅｎａｎｔｈｒｏｌｉｎｅ）及びＢｐｈｅｎ（４，７−ｄｉｐｈｅｎｙｌ−１，１０−ｐｈｅｎａｎｔｈｒｏｌｉｎｅ）のうちの少なくとも１つを含むことができるが、これに限定されない。
【００７２】
カソードＣＡＴは、電子輸送領域ＥＴＲ上に設けられる。カソードＣＡＴは、共通電極又は陰極である。カソードＣＡＴは、透過型電極、半透過型の電極又は反射型電極である。カソードＣＡＴが透過型電極である場合、カソードＣＡＴは、透明金属酸化物、例えば、ＩＴＯ（ｉｎｄｉｕｍ  ｔｉｎ  ｏｘｉｄｅ）、ＩＺＯ（ｉｎｄｉｕｍ  ｚｉｎｃ  ｏｘｉｄｅ）、ＺｎＯ（ｚｉｎｃ  ｏｘｉｄｅ）、ＩＴＺＯ（ｉｎｄｉｕｍ  ｔｉｎ  ｚｉｎｃ  ｏｘｉｄｅ）等によって構成される。
【００７３】
カソードＣＡＴが半透過型の電極又は反射型電極である場合、カソードＣＡＴは、Ａｇ、Ｍｇ、Ｃｕ、Ａｌ、Ｐｔ、Ｐｄ、Ａｕ、Ｎｉ、Ｎｄ、Ｉｒ、Ｃｒ、Ｌｉ、Ｃａ、ＬｉＦ／Ｃａ、ＬｉＦ／Ａｌ、Ｍｏ、Ｔｉ又はこれらを含む金属化合物、或いは合金（例えば、ＡｇとＭｇの混合物）を含むことができる。また、前記物質に形成された反射膜、或いは半透過膜及びＩＴＯ（ｉｎｄｉｕｍ  ｔｉｎ  ｏｘｉｄｅ）、ＩＺＯ（ｉｎｄｉｕｍ  ｚｉｎｃ  ｏｘｉｄｅ）、ＺｎＯ（ｚｉｎｃ  ｏｘｉｄｅ）、ＩＴＺＯ（ｉｎｄｉｕｍ  ｔｉｎ  ｚｉｎｃ  ｏｘｉｄｅ）等に形成された透明導電膜を含む複数の層構造であってもよい。
【００７４】
図示してないが、カソードＣＡＴは、補助電極と接続されてもよい。カソードＣＡＴが補助電極と接続されると、カソードＣＡＴの抵抗を減少させることができる。
【００７５】
有機電界発光素子１０で、アノードＡＮとカソードＣＡＴとの各々に電圧が印加されることによってアノードＡＮから注入された正孔（ｈｏｌｅ）は、正孔輸送領域ＨＴＲを経て発光層ＥＭＬに移動し、カソードＣＡＴから注入された電子は、電子輸送領域ＥＴＲを経て発光層ＥＭＬに移動する。電子と正孔は、発光層ＥＭＬで再結合して励起子（ｅｘｃｉｔｏｎ）を生成し、励起子が励起状態から基底状態に落ちる際の輻射失活により発光する。
【００７６】
有機電界発光素子１０が前面発光型である場合、アノードＡＮは、反射型電極であり、カソードＣＡＴは、透過型電極又は半透過型の電極である。有機電界発光素子１０が背面発光型である場合、アノードＡＮは、透過型電極又は半透過型の電極であり、カソードＣＡＴは、反射型電極である。
【００７７】
本発明の一実施形態による有機電界発光素子は、化学式１で表わされる第１化合物を含み、第２化合物の三重項励起エネルギーが第１化合物の一重項励起エネルギーより高いため、発光効率を向上させることができる。
【００７８】
以下、具体的な実施例を通じて本発明をより具体的に説明する。下記の実施例は、本発明の理解を助けるための例示に過ぎず、本発明の範囲がこれに限定されない。
【００７９】
（実施例）
［有機電界発光素子の製作］
ＩＴＯによって１５０ｎｍ厚さの陽極を形成し、ＨＡＴ−ＣＮによって１０ｎｍ厚さの正孔注入層を形成し、α−ＮＰＤによって８０ｎｍ厚さの正孔輸送層を形成し、ｍＣＰによって５ｎｍ厚さの電子阻止層を形成し、ホストにドーパントを６％ドープした２０ｎｍ厚さの発光層を形成し、ＴＰＢｉによって３０ｎｍの電子輸送層を形成し、ＬｉＦによって１０５ｎｍ厚さの電子注入層を形成し、Ａｌによって１００ｎｍ厚さの陰極を形成した。
【００８０】
実施例１、比較例１〜３の各々に使用されるホスト及びドーパントは、下記の表１に示した。また、実施例１、比較例１〜３の各々で使用される化合物の化学式を表２に示した。
【００８１】
また、低温での燐光発光スペクトルを通じてホストの三重項エネルギーを測定し、常温での蛍光発光スペクトルを通じてドーパントの一重項エネルギーを測定した。これを表３に示した。
【００８２】
素子の電流密度は、Ｋｅｉｔｈｌｅｙ  Ｉｎｓｔｒｕｍｅｎｔｓ社の２４００  ＳｅｒｉｅｓのＳｏｕｒｃｅ  Ｍｅｔｅｒ、電圧は、株式会社Ｋｏｎｉｃａ  Ｍｉｎｏｌｔａ  Ｈｏｌｄｉｎｇｓ社の色彩輝度計ＣＳ−２００、量子効率は、浜松ホトニクス社製のＣ９９２０−１１輝度配向特性測定装置を使用して測定した。
【００８３】
【表１】
2018011034.tif 000028
【００８４】
【表２】
2018011034.tif 000029
【００８５】
【表３】
2018011034.tif 000030
【００８６】
表１を参照すると、実施例１の有機電界発光素子が比較例１〜３の有機電界発光素子より外部量子効率が高いことを確認することができる。
【００８７】
以上、添付された図面を参照して本発明の実施形態を説明したが、本発明が属する技術分野で通常の知識を有する者は、本発明がその技術的思想や必須的な特徴を変形しなく、他の具体的な形態に実施できることが理解できる。したがって、以上で記述した実施形態は、すべての面で例示的なことであり、限定的なことではないと理解しなければならない。
【符号の説明】
【００８８】
１０  有機電界発光素子
ＡＮ  アノード
ＨＴＲ  正孔輸送領域
ＥＭＬ  発光層
ＥＴＲ  電子輸送領域
ＣＡＴ  カソード
【図１】
2018011034.tif 000046
【図２】
2018011034.tif 000047